(57)【要約】【課題】形成したバリヤ層が、簡単に劣化し難く、より良い遮蔽効果を発揮でき、有効的に、ディスクの耐候性を向上して、ディスクの耐用寿命と保持時間とを長くする、工程が容易に把握できるバリヤ層構造を提供する。【解決手段】 本考案は、複写可能光ディスクのフィルム層構造を提供し、透明基板があり、透明基板には、順に相変化記録層と、誘電層と、バリヤ層と、反射層とが堆積され、バリヤ層の目的は、誘電層と反射層とを隔離することであり、当該バリヤ層は、ゲルマニウム化合物からなる。【選択図】図３
0003103888.tif 000002
【実用新案登録請求の範囲】
【請求項１】
順に、相変化記録層と、誘電層と、反射層とが、堆積されている透明基板と、当該誘電層と当該反射層を隔離するため、当該誘電層と当該反射層の間に設けられるバリヤ層とがあり、当該バリヤ層が、ゲルマニウム化合物からなることを特徴とする、複写可能光ディスクのフィルム層構造。
【請求項２】
当該ゲルマニウム化合物は、GeNとGeCrNから選ばれる１つの材料であることを特徴とする、請求項1記載の複写可能光ディスクのフィルム層構造。
【請求項３】
当該透明基板と当該相変化記録層の間には、さらに、誘電層が設けられることを特徴とする、請求項1記載の複写可能光ディスクのフィルム層構造。
【請求項４】
当該誘電層の材料がZnS-SiO2であることを特徴とする、請求項1記載の複写可能光ディスクのフィルム層構造。
【請求項５】
当該透明基板の上方には、更に、ラベル印刷基板が設けられ、また、当該透明基板と当該ラベル印刷基板とは、貼り合せ層により、張り合わせられることを特徴とする、請求項1記載の複写可能光ディスクのフィルム層構造。
【請求項６】
当該透明基板は、プラスチック材からなることを特徴とする、請求項1記載の複写可能光ディスクのフィルム層構造。
【請求項７】
当該透明基板の材料は、ポリカーボネートであることを特徴とする、請求項1記載の複写可能光ディスクのフィルム層構造。
【請求項８】
該相変化式記録層は、銀(Ag)と、インジウム(In)と、アンチモン(Sb)と、テルル(Te)とからなることを特徴とする、請求項1記載の複写可能光ディスクのフィルム層構造。
【請求項９】
当該反射層の材料は、銀や銀合金から選ばれる１つであることを特徴とする、請求項1記載の複写可能光ディスクのフィルム層構造。
【請求項１０】
当該相変化記録層と、当該誘電層と、当該バリヤ層と、当該反射層とは、真空スパッタリング方法によって形成されることを特徴とする、請求項1記載の複写可能光ディスクのフィルム層構造。
【考案の詳細な説明】
【技術分野】
【０００１】
本考案は、複写可能光ディスクに関し、特に、耐候性の非常に良い複写可能光ディスクのフィルム層構造に関する。
【背景技術】
【０００２】
デジタル化ビデオ多媒体の発展に従って、74分の映像と音声とを記録できる650MB CD-ROMは、画質や容量について、ユーザのニーズを満足できず、そのため、後発的に開発されたデジタル多機能光ディスク(digital versatile disk、DVD)によって、高画質のビデオとデジタル化ビデオのデータ容量が日々増大する記録ニーズを満足させる。
【０００３】
DVDディスクに、CD光ディスクとの旧版互換性を持たせるため、DVDは、サイズが12センチメートルで、２つの0.6mmの基板が貼り合せられる構造である。従来のDVDのフィルム層構造は、図1のように、２つの上下透明基板10、10_を、貼り合せ層12を介して貼り付けられ、それぞれが、データ面とラベル印刷面にされる。上透明基板10の下表面には、順に、記録層14と、誘電層16と、バリヤ層(barrier layer)18と、反射層20とが設けられ、記録層14は、相変化層であり、強度の異なるレーザビームにより、生成した熱エネルギーにより、記録層14を加熱して、結晶相か非晶相かに変換され、また、結晶相の反射率が、非晶相より10%〜30%高いため、記録したデータは、判読され、誘電層16と反射層20との材料は、一般、それぞれがZnS-SiO2と銀合金であり、バリヤ層18は、誘電層16にある硫黄が、反射層20にある銀と反応することを防止するバリヤ層である。
【０００４】
しかし、従来のDVDのフィルム層構造において、バリヤ層18の材料は、主として、例えばSiN、SiC等のシリコン(Si)やその化合物であり、一般的に、スパッタリング工程で、シリコンやシリコン化合物をターゲットとして、スパッタリングして、バリヤ層18を形成するが、このような組成は、感度が非常に高いため、工程条件が少しだけ変動すれば、メッキ膜の耐候性に不利で、スパッタリング工程での安定性を悪化させ、また、簡単にメッキ膜劣化の現象を来たし、ディスクの耐候性に悪影響を与える。上記の問題点を解決するため、本考案は、上記の、従来の問題を解決できる、複写可能光ディスクのフィルム層構造を提案する。
【考案の開示】
【考案が解決しようとする課題】
【０００５】
本考案の主な目的は、従来のシリコン化合物のバリヤ層を廃棄して、ゲルマニウム化合物をバリヤ層の材料とし、工程が容易に把握できるフィルム層構造で、有効に工程安定性を向上して、形成したバリヤ層が劣化し難く、より良い遮蔽効果が得られ、確実にかつ有効的に従来の悪い工程安定性を改善できる、複写可能光ディスクのフィルム層構造を提供する。
【０００６】
本考案の他の目的は、有効的にディスクの耐候性を向上して、ディスクの耐用寿命と保持時間とを長くする、複写可能光ディスクのフィルム層構造を提供する。
【課題を解決するための手段】
【０００７】
本考案は、透明基板があり、その上には、順に、相変化記録層と、誘電層と、反射層とが堆積され、また、誘電層と反射層の間には、誘電層と反射層とを隔離する、ゲルマニウム化合物であるバリヤ層が介在する、複写可能光ディスクのフィルム層構造である。
【考案の効果】
【０００８】
本考案は、バリヤ層をゲルマニウム(Ge)が主な成分であるものに変更することにより、工程安定性が遥かに向上され、これにより、工程が容易に把握されることだけでなく、形成したバリヤ層に、より良い遮蔽効果を持たさせることにより、大幅に、複写可能ディスクの耐候性を改善でき、品質安定性を向上できる。
【考案を実施するための最良の形態】
【０００９】
以下、図式を参照しながら、具体的に、実施例を詳しく説明することにより、より容易に、本考案の目的や技術内容、特徴及び達成できる効果が分かる。
本考案は、複写可能光ディスクのフィルム層構造にあるバリヤ層(barrier layer)に関し、バリヤ層の材料に、ゲルマニウム化合物を用いて、工程安定性を改善して、ディスクの耐候性を向上できる、ことを特徴とする。
【００１０】
図2乃至図4は、本考案において、複写可能光ディスクを作製する各段階の構造断面図であり、図4は、本考案の構造概念図で、本考案である複写可能光ディスクには、二つの上、下透明基板30、30_があり、それらが、貼り合せ層32により貼り合せられ、上透明基板30をデータエリアとして、下透明基板30_を印刷エリアとし、上透明基板30の下表面には、順に、誘電層34と、相変化記録層36と、誘電層38と、バリヤ層40と、反射層42とが設けられ、バリヤ層40の目的は、誘電層34と反射層42とを隔離することであり、また、それが、ゲルマニウム化合物からなる。
【００１１】
本考案の全体構造が分かると、次に、図2乃至図4を参照しながら、本考案の各層構造と作製方法とを詳しく説明する。まず、図2のように、プラスチック材を射出成形して作製した透明基板30を用意し、このプラスチック材は、ポリカーボネート(polycarbonate、PC)が一般であり、透明基板30の厚さが0.6センチメートルであり、続いて、図3のように、スパッタリング(sputtering)方法で、例えば、真空スパッタリングが一般であり、透明基板30上に、順に、誘電層34と、相変化記録層36と、誘電層38と、バリヤ層40と、反射層42との多層膜がコーティングされ、これにより、ディスクの半製品が完成される。一般的に、誘電層34、38の材料は、ZnS-SiO2であり、相変化式記録層36は、銀(Ag)、インジウム(In)、アンチモン(Sb)及びテルル(Te)からなり、レーザ光がディスクを照射する時、相変化式記録層36を、結晶相か、非結晶相かの構造に変換させ、また、結晶相の高い反射率と非結晶相の低い反射率により、0、1の信号を識別し、バリヤ層40は、ゲルマニウム化合物からなり、ゲルマニウム化合物は、例えば、GeN或いはGeCrNが挙げられ、反射層42の材料は、一般、銀或いは銀合金であり、レーザ光の信号を反射するのである。
【００１２】
ディスクの半製品を完成してから、続いて、図4のように、下透明基板30_と当該上透明基板30の反射層42と対向させ、２つの透明基板30、30_を張り合わせて、１つの厚さが12センチメートルであるDVDディスクになり、当該下透明基板30_も透明のプラスチック基板であり、一般として、ポリカーボネートからなり、また、下透明基板30_には、ラベルが印刷されている。
【００１３】
その後、DVDディスクに対して、初期化し、相変化式記録層を結晶化させ、これにより、DVD光ディスクの作製が完成された。
【００１４】
上記の構造において、バリヤ層40の主な目的は、誘電層38にある硫黄が、反射層42にある銀と反応することを防止するのであり、従来のバリヤ層は、シリコンやシリコン化合物をターゲットとするスパッタリング工程において、不安定で、メッキ膜の耐候性がよくないから、本考案は、それを、ゲルマニウム(Ge)が主な成分であるものに変更することにより、工程安定性が遥かに向上され、これにより、工程が容易に把握されることだけでなく、形成したバリヤ層に、より良い遮蔽効果を持たさせることにより、大幅に複写可能ディスクの耐候性を改善でき、品質安定性を向上できる。
【００１５】
以下、温度が80℃、相対湿度が85%の老化試験により、本考案が達成できる効果を検証し、試験對象としては、本考案のゲルマニウム化合物のバリヤ層のディスク及び、従来のシリコン化合物のバリヤ層のディスクであり、試験結果は、表1のように、関係曲線図は、図5のようである。表1において、PI8は、PI sum 8で、連続する8個のブロック(block)のデータエラー数の累計であり、値が大きければ、エラーが多い(1 block=32Kbyte)が、Jitterは、ライトマーク(written mark)位置と長さの安定性であり、通常、値が小さければ、正しくなる。
【００１６】
表１の試験結果から分かるように、本考案のディスクは、耐候が700小時以上で、従来のディスクは、50〜300時間しかの耐候性であるため、本考案は、従来のディスクより、耐候性が確実に改善された。
【表１】
0003103888.tif 000003
【００１７】
そのため、本考案において、複写可能ディスクのフィルム層構造にあるバリヤ層が、一般のシリコン化合物から、ゲルマニウムが主とするものへ変更されるフィルム層構造により、複写可能ディスクの工程安定性が、明白に向上されて、耐候性が、有効的に向上されるため、ディスクの耐用寿命と保持時間とを長くする効果は、実現できる。
【００１８】
以上は、実施例に基づいて、本考案の特徴を説明したが、その目的は、当該技術をよく分かる熟練者に対して、本考案の内容を理解させて、それを基づいて実行するので、本考案の請求範囲を制限するものではなく、そのため、本考案に示される精神に反しない、等価的な修改や変更は、本考案の請求範囲に含まれている。
【図面の簡単な説明】
【００１９】
【図１】従来の複写可能光ディスクの構造断面図である。
【図２】本考案において、複写可能光ディスクを作製する一段階の構造断面図である。
【図３】本考案において、複写可能光ディスクを作製する一段階の構造断面図である。
【図４】本考案において、複写可能光ディスクを作製する一段階の構造断面図である。
【図５】本考案の耐候性試験結果である。
【符号の説明】
【００２０】
10 上透明基板  10’ 下透明基板
12 貼り合せ層  14 記録層
16 誘電層   18 バリヤ層
20 反射層
30 上透明基板  30’ 下透明基板
32 貼り合せ層  34 誘電層
36 相変化記録層       38 誘電層
40    バリヤ層  42 反射層
【図１】
0003103888.tif 000004
【図２】
0003103888.tif 000005
【図３】
0003103888.tif 000006
【図４】
0003103888.tif 000007
【図５】
0003103888.tif 000008